(57)【要約】      （修正有）【課題】丸洗いできる置き畳を提供する。【解決手段】合成畳表１と炭酸カルシウム含有合成樹脂発泡体２を接着し、これを抜きプレスで打ち抜いた後、その４辺に縁３帯を縫着する。そのとき、まず框側を縫着した後に縁側を縫着すると見た目が美しい。これにより丸洗い可能の合成畳表を有する置き畳を得ることができる。さらにこの畳の裏側に繊維、プラスチック又はゴムから成るシート４を接着することにより、耐久性が向上し、そりにくくなり、ひいては床暖房の上でも使用可能になる。【選択図】図３
0003109803.tif 000002
【実用新案登録請求の範囲】
【請求項１】
畳床として炭酸カルシウム含有ポリエチレン発泡体を用い、これに合成畳表を接着し、その４辺に縁を縫着してなる畳
【請求項２】
畳床として炭酸カルシウム含有ポリエチレン発泡体を用い、その表側に合成畳表、裏側に繊維、プラスチック又はゴムから成るシートを接着し、その４辺に縁を縫着してなる畳
【考案の詳細な説明】
【技術分野】
【０００１】
本考案は、丸洗いでき、クッション性に優れる置き畳に関するものである。
【背景技術】
【０００２】
本格的な高齢者社会の到来と共に、昨今は要介護者も増大しており、その為の介護施設の増加が待たれるばかりでなく、施設の充実が求められている。特に、老齢介護者にとっては、その居住空間としてリハビリ効果が高いと期待されている畳空間の充実が叫ばれている。しかしながら、天然イグサをその表に使用した畳では、要介護者等の失禁や、排泄により畳表が汚れても丸洗いすることは事実上不可能に近く、自ずと木製や樹脂製の床材を用いざるを得ないでいる。
【０００３】
これらの木質の床材を用いることにより確かに車椅子の走行を容易にするなど利点も多いが、一方で要介護者がベッドより転落しその床が固い為、思わぬ怪我をすると言われており、丸洗いでき、かつクッション性に優れた畳が待ち望まれていた。
【０００４】
考案者らは、これまで汚れにくく衛生的な置き畳として、合成樹脂製の畳床と合成畳表を接着剤を用いて接着したものを考案した。畳表として、積水成型工業株式会社の商品名「美草」に代表されるポリプロピレン製の合成畳表を用いることにより、変色性に優れた縁無し置き畳が製造できた。このような薄畳は、畳表の端面が毛羽立つ問題点があるため、置き畳を合成畳表の面から抜き刃を当てて打ち抜き加工した後、端面に、畳表面とは直角に熱板を接触させて加熱溶融することにより、毛羽立ちができるのを防いだ。
【０００５】
また、畳表に対して斜めに熱プレスした後に保護膜を再度加工することによる毛羽立ち防止法が知られていた。
一方、畳床として通常の畳にも用いられるインシュレーションボードを用い、畳の裏にテープで防水加工するなどして、丸洗い可能と称する商品も販売されている。
【特許文献１】特開２００１−５９３３４号公報
【考案の開示】
【考案が解決しようとする課題】
【０００６】
通常の畳の裏にテープで防水加工しただけでは、長く水に浸漬しておくと内部に水が浸入してしまい、とても丸洗い可能とはいえない。
また、合成樹脂製の畳床と合成畳表を接着剤を用いて接着した置き畳は確かに衛生的であり汚れを拭きやすく、ダニやカビも生えなかった。しかしながら、何回も丸洗いするという過酷な条件においては、畳表の端面が捲れあがる危険性があった。端面を熱処理するだけでは防ぎきれなかった。特許公開２００１―５９３３４号公報における方法のように、畳表に対して斜めに熱プレスした後に保護膜を再度加工するような複雑な処理方法においても同様に、丸洗いには耐え切れなかった。
【課題を解決するための手段】
【０００７】
本考案は製造工程を極力簡略化すると同時に素材点数を極力減らすことにより低価格化を目指し水洗いを可能にすると共に、従来品より更にクッション性を付与することで要介護者等の事故防止に貢献しようという畳の考案である。
具体的には、適度なクッション性を有しながら後述する縫着が可能な硬さを有し、かつ良好な圧縮復元性を有する炭酸カルシウム含有発泡ポリエチレンを畳床基材として、その表面に接着剤によりポリプロピレン製等の所謂化学表と呼ばれる合成畳表を貼り付けて二層構造の畳材を得る。
これを必要なサイズに裁断し、畳表の捲れ防止のため四辺全てに縁帯を縫着したことを特長とするものである。
【０００８】
接着剤としては、エポキシ系、ウレタン系、ホットメルト系や水性高分子イソシアネート系接着剤等、耐水性の良いものでなくてはならない。
発泡体としては、前述のように炭酸カルシウム含有発泡ポリエチレンが最適であり、フェルト等は吸水性が大きすぎて丸洗いには向かない。また、単なる発泡ポリエチレンでは、柔らかすぎて縫着に耐え切れないうえに、復元性に問題がある。
さらに考案者らは、考案した畳の裏側に繊維、プラスチック又はゴムから成るシートを接着することにより、耐久性が向上し、そりにくくなり、ひいては床暖房の上でも使用可能になることを見出した。
【考案の効果】
【０００９】
本考案の方法により、丸洗いが可能な置き畳が得られる。合成樹脂を使うことにより耐水性と耐久性があり端面を縫着することにより合成畳表の端面の強度が向上し、置き畳の耐久性が上がるという、補強効果が期待できる。４辺に縁をつけることにより、従来の２辺縁付あるいは縁なし畳とは別の意匠性が得られる。
【考案を実施するための最良の形態】
【００１０】
畳床として発泡体を用い、これに合成畳表を接着した後、抜き型プレスで打ち抜き、この４辺に縁帯を縫着する。そのとき、まず框側を縫着した後に縁側を縫着すると見た目が美しい。これにより丸洗い可能の合成畳表を有する置き畳を得ることができる。さらにこの畳の裏側に繊維、プラスチック又はゴムから成るシートを接着することにより、耐久性が向上し、そりにくくなり、ひいては床暖房の上でも使用可能になる。
【実施例】
【００１１】
＜実施例１＞
炭酸カルシウム入り合成樹脂発泡体１５ｍｍを畳床とし、接着剤を用いて合成畳表（積水成型工業株式会社の美草）を貼り付け、抜きプレスにて畳面に抜き刃をあてて９０ｃｍ角に打ち抜いた。
得られた置き畳の４辺に、まず框側の２辺、次に縁側の２辺の順に縁帯を縫着した。
これにより、合成畳表を有する置き畳を得ることができた。畳を敷き詰めたところ、美しい畳部屋が出来上がった。
次に、この畳床を業務用の洗濯機にて丸洗いし、乾燥するという操作を、３回繰り返した。
乾燥後、再度畳を敷き詰めたところ、そりや捲れ等はなく、再利用可能であった。
【００１２】
＜比較例１＞
炭酸カルシウム入り合成樹脂発泡体１５ｍｍを畳床とし、接着剤を用いて合成畳表（積水成型工業株式会社の美草）を貼り付け、抜きプレスにて畳面に抜き刃をあてて９０ｃｍ角に打ち抜いた。
得られた置き畳の４辺を、１辺ずつ、熱板を畳表面とは直角に、１辺あたり５秒間、全体を均一な力で押し付けた。熱板の温度は１９０℃とした。
作業の結果、均一に端面の毛羽立ちを押さえることが出来、上面にバリは生じなかった。
これにより、縁なしの置き畳を得ることができた。
次に、この畳床を実施例１の方法と同様に業務用の洗濯機にて丸洗いし、乾燥するという操作を、３回繰り返した。
乾燥後、畳表の周囲とくに框側がめくれ上がってしまった。
【産業上の利用可能性】
【００１３】
合成畳表と炭酸カルシウム含有合成樹脂発泡体を接着することで、耐久性が向上しまた床暖房においても使用可能な置き畳として使用できる。
【図面の簡単な説明】
【００１４】
【図１】実施例１に示す、縁付の置き畳を図示したものである。
【図２】実施例１に示す、縁付の置き畳の断面を図示したものである。
【図３】裏にゴムシートを接着した床暖房対応の置き畳の断面を図示したものである。
【符号の説明】
【００１５】
１    合成畳表
２    合成樹脂発泡体
３    縁
４    ゴムシート
【図１】
0003109803.tif 000003
【図２】
0003109803.tif 000004
【図３】
0003109803.tif 000005